(57)【要約】  透明フィルム基材上に防眩層を有する光学フィルムにおいて、表面ヘイズが１５％以下であり、積分反射率に占める散乱反射率の割合が３０〜７０％であることを特徴とする光学フィルム。【特許請求の範囲】
【請求項１】
透明フィルム基材上に防眩層を有する光学フィルムにおいて、表面ヘイズが１５％以下であり、積分反射率に占める散乱反射率の割合が３０〜７０％であることを特徴とする光学フィルム。
【請求項２】
前記光学フィルムにおいて、該防眩層が、平均粒径１．５〜６μｍのフッ素含有アクリル樹脂粒子を含有することを特徴とする請求の範囲第１項に記載の光学フィルム。
【請求項３】
前記光学フィルムにおいて、該防眩層の膜厚が、前記フッ素含有アクリル樹脂粒子の平均粒径より大きいことを特徴とする請求の範囲第２項に記載の光学フィルム。
【請求項４】
前記光学フィルムが、前記防眩層に平均粒径0.01〜1.0μmの粒子を含有することを特徴とする請求の範囲第１〜３項のいずれか１項に記載の光学フィルム。
【請求項５】
請求の範囲第１〜４項のいずれか１項に記載の光学フィルムを有することを特徴とする偏光板。
【請求項６】
請求の範囲第１〜４項のいずれか１項に記載の光学フィルムを使用したことを特徴とする画像表示装置。
【発明の詳細な説明】
【技術分野】
【０００１】
本発明は、光学フィルム、偏光板および画像表示装置に関し、更に詳細には所定の内部散乱性および表面散乱性を有する防眩層を有する光学フィルム、光学フィルムを表面保護フィルムとして用いた偏光板、偏光板を用いた画像表示装置に関する。
【背景技術】
【０００２】
各種のディスプレイのひとつに液晶ディスプレイがある。これらの機器でも、屋外使用頻度の高い液晶ディスプレイにあってはほとんどに、防眩処理が施された反射防止性を有する光学フィルムが使用されている。【０００３】
防眩処理は、表面に反射した像の輪郭をぼかすことにより、反射像の視認性を低下して表示装置使用時の反射像の映り込みを低減するものである。【０００４】
一般に、サンドブラスト、エンボスロール、化学エッチングなどの適宜の方式で粗面化処理して表面に微細凹凸構造を付与したもの、金型による転写方式などにて表面に微細凹凸構造を付与したもの、樹脂層中に微粒子を分散含有させて表面に微細凹凸構造を付与したものがあり、表面の凹凸構造にて可視光領域の反射光を散乱させるような設計が行われている。【０００５】
これらの防眩処理の中でも、樹脂層中に粒子を分散含有させる方法は、微細凹凸構造を簡単に付与できる点で好ましい。【０００６】
特許文献１には、透明フィルム基材上に、放射性硬化型樹脂、平均粒径１０μｍ以下の粒子およびチクソトロピー化剤を分散させた分散液を塗布し、乾燥硬化させることにより、表面に微細凹凸構造を持つ防眩層を形成した例が報告されている。【０００７】
しかしながら、表示装置の高精細化に伴い、表面凹凸による微小な輝度ムラが画像表面のギラツキを生じさせることとなっていた。【０００８】
特許文献２においては、このギラツキを抑えるために、透明基材フィルムの少なくとも一方の面に、屈折率の異なる透光性拡散剤を含有する透光性樹脂からなる防眩層を積層し、この防眩層の表面凹凸における表面ヘイズ値ｈｓを７％＜ｈｓ＜３０％、前記防眩層の内部拡散による内部ヘイズ値ｈｉを１％＜ｈｉ＜１５％としたことを特徴とする防眩フィルムが開示されている。【０００９】
また、特許文献３においては、防眩層の表面凹凸を少なくし、防眩性とギラツキ改良を内部散乱（内部拡散ともいう）に期待し、防眩層の内部散乱に起因するヘイズ値が０〜４０％であり、且つ、表面散乱に起因するヘイズ値が０．３〜２０％であることを特徴とする防眩性フィルムが開示されている。【００１０】
しかしながら、これらの方法では、ギラツキは改善するものの画面のコントラストを劣化させてしまうという問題があった。【００１１】
そのため、特許文献４においては、透明支持体上に少なくとも内部散乱性を有する層を有し、ＪＩＳ−Ｋ７１０５に準じた像鮮明性（コントラストと同義）が光学くし幅０．５ｍｍで測定したときに３０．０％〜９９．９％であり、表面散乱に起因するヘイズ値が３％未満であり、内部散乱に起因するヘイズ値が１５〜４０％であることを特徴とする光学フィルムが開示されている。【００１２】
しかしながら、この方法では、従来のコントラストレベルには対応できるものの、最近求められている携帯電話等の高解像度モニターには全く不十分であった。【００１３】
例えば５ｃｍ巾に６４０画素の携帯電話モニターだと０．０７８ｍｍ／１画素であり、最小光学くし幅が０．１２５ｍｍの写像性測定でももはや評価出来ないレベルである。【００１４】
実際、従来の画像像鮮明性評価である透過写像性の値が高くても、視覚的には、高解像度の画像の鮮明度の劣化は否めなかった。【００１５】
また、特許文献４に記載の方法では、防眩層の表面散乱を抑制するために、最上層に低屈折率層をさらに設ける必要があり、品質、生産性の点でも十分な技術とはいえなかった。
【特許文献１】特開平１０−２１９１３６号公報
【特許文献２】特許第３５０７７１９号公報
【特許文献３】特開２００７−４５１４２号公報
【特許文献４】特開２００７−６５６３５号公報
【発明の開示】
【００１６】
本発明の目的は、画面のギラツキが抑えられ、良好なコントラストを有する、生産性に優れた光学フィルム、偏光板および画像表示装置を提供することにある。
【００１７】
上記目的を達成するための本発明の態様の１つは、透明フィルム基材上に防眩層を有する光学フィルムにおいて、表面ヘイズが１５％以下であり、積分反射率に占める散乱反射率の割合が３０〜７０％であることを特徴とする光学フィルムにある。
【図面の簡単な説明】
【００１８】
【図１】高精細鮮明度を測定する装置の概略図である。
【図２】高精細鮮明度測定装置で観察した試料写真の例である。
【発明を実施するための最良の形態】
【００１９】
本発明の上記課題は以下の構成により達成される。【００２０】
１．透明フィルム基材上に防眩層を有する光学フィルムにおいて、表面ヘイズが１５％以下であり、積分反射率に占める散乱反射率の割合が３０〜７０％であることを特徴とする光学フィルム。【００２１】
２．前記光学フィルムにおいて、該防眩層が、平均粒径１．５〜６μｍのフッ素含有アクリル樹脂粒子を含有することを特徴とする前記１に記載の光学フィルム。【００２２】
３．前記光学フィルムにおいて、該防眩層の膜厚が、前記フッ素含有アクリル樹脂粒子の平均粒径より大きいことを特徴とする前記２に記載の光学フィルム。【００２３】
４．前記光学フィルムが、前記防眩層に平均粒径0.01〜1.0μmの粒子を含有することを特徴とする請求の範囲第１〜３項のいずれか１項に記載の光学フィルム。【００２４】
５．請求の範囲第１〜４項のいずれか１項に記載の光学フィルムを有することを特徴とする偏光板。【００２５】
６．請求の範囲第１〜４項のいずれか１項に記載の光学フィルムを使用したことを特徴とする画像表示装置。【００２６】
本発明によれば画面のギラツキが抑えられ、良好なコントラストを有する、生産性に優れた防眩性フィルム、防眩性反射防止フィルム、偏光板および画像表示装置を提供することができる。【００２７】
本発明の光学フィルムは、表面ヘイズ（フィルムの表面散乱に起因するヘイズ）が１５％以下であり、積分反射率に占める散乱反射率の割合（以下、散乱反射比率と略す）が３０〜７０％であることを特徴とする。【００２８】
一般に、粒子により防眩性を付与した場合、粒子の添加により表面へイズが増加し、コントラストは低下する。そこで、高いコントラストを得るためには、表面へイズをあまり大きくすることはできない。一方、積分反射率は、正反射率と散乱反射率(拡散反射率ともいう)の和で表される（積分反射率＝正反射率＋散乱反射率）が、本発明者は、表面へイズが小さくても、散乱反射率の割合である散乱反射比率（散乱反射比率＝散乱反射率／積分反射率）がある一定の範囲、即ち、３０〜７０％にある場合には、コントラストを改善しながら、十分な防眩性を得ることが可能であることを見出した。【００２９】
これまでは、表面ヘイズが小さくなるとその量に応じ、散乱反射率の積分反射率に占める割合も小さくなってしまい（表面ヘイズを１５％とすると散乱反射比率は２５％程度に低下する）、表面ヘイズを小さくしながら散乱反射比率を３０〜７０％にすることはできなかった。本発明においては、防眩層を構成する樹脂として屈折率が1．４７以上である樹脂を用い、この中に、平均粒径１．５〜６μｍのフッ素含有アクリル樹脂粒子を含有させることによって、表面ヘイズを小さく保ちながら、散乱反射比率を３０〜７０％に維持することが可能となった。これはフッ素含有アクリル樹脂粒子の屈折率が、防眩層を構成する樹脂の屈折率と比較してかなり低く、光の散乱（拡散）が起こりやすくなったためと考えられる。【００３０】
散乱反射比率が３０％未満であると、十分な防眩性が得られず、７０％より大きいとコントラストが低下する。【００３１】
光拡散剤として無機微粒子を使用した場合には、光透過率が低下し、成形時の機械破損を招きやすく、均一に光が拡散しないなどさまざまな問題がある。【００３２】
フィルムには透過光によって測定される全ヘイズがあり、全ヘイズは、表面ヘイズと内部散乱に起因するヘイズである内部ヘイズとに分けられる。【００３３】
本発明の光学フィルムに係る表面ヘイズは、以下の手順で測定することができる。
（１）ＪＩＳ−Ｋ７１３６に準じてヘイズメーター（Ｔ−２６００ＤＡ、東京電色製）により、本発明の光学フィルムの全ヘイズ値（Ｈ）を測定する。
（２）本発明の光学フィルムの防眩層の表面に、片面にアクリル系粘着剤が塗布された粘着剤付ポリエチレンテレフタレートフィルムを貼り付け、貼付けたもの全体について、全ヘイズ値Ｈ０を測定する。別途、アクリル系粘着剤が塗布された粘着剤付ポリエチレンテレフタレートフィルムのみの全ヘイズ値Ｈｔを測定し、先の測定したＨ０からＨｔを引いた値を内部ヘイズ値Ｈｉとした。（Ｈｉ＝Ｈ０−Ｈｔ）
（３）上記（１）で測定した全ヘイズ（Ｈ）から上記（２）で算出した内部ヘイズ（Ｈｉ）を引いた値をフィルムの表面ヘイズ（Ｈｓ）として算出する。（Ｈｓ＝Ｈ−Ｈｉ）
本発明の光学フィルムに係る散乱反射比率は、コニカミノルタセンシング（株）製、分光測色計ＣＭ−２５００ｄを用いて、測定径φ８ｍｍ、観察視野２°の条件で、ＳＣＩ（積分反射率、正反射込み反射率ともいう）及びＳＣＥ（散乱反射率、拡散反射率または正反射除去反射率ともいう）を測定することによって求めることができる。【００３４】
本発明の光学フィルムに係る防眩層の表面凹凸形状として、中心線平均粗さ（算術平均粗さ）Ｒａは０．０３〜０．３５μｍが好ましく、より好ましくは０．０８〜０．３μｍ、特に好ましくは、０．０８〜０．２２μｍである。【００３５】
また、１０点平均粗さＲｚは中心線平均粗さＲａの１０倍以下、平均山谷距離Ｓｍは５０〜１５０μｍが好ましく、より好ましくは５０〜１２０μｍ、凹凸最深部からの凸部高さの標準偏差が０．５μｍ以下、中心線を基準とした平均山谷距離Ｓｍの標準偏差が２０μｍ以下、傾斜角０〜５度の面は１０％以上が好ましい。【００３６】
このように設計することで、十分な防眩性とコントラストが得られる。とくに中心線平均粗さＲａについては、０．０８μｍ以上とすることで充分な防眩性が得られ、０．３μｍ以下で、その値が小さいほど、ギラツキがなく良好である。【００３７】
Ｒａは光干渉式の表面粗さ測定器で測定することができ、例えば光学干渉式表面粗さ計ＲＳＴ／ＰＬＵＳ（ＷＹＫＯ社製）を用いて測定することができる。【００３８】
本発明でいう防眩性とは、フィルム基材表面に反射した像の輪郭をぼかすことによって反射像の視認性を低下させて、液晶ディスプレイ、有機ＥＬディスプレイ、プラズマディスプレイといった画像表示装置等の使用時に、反射像の映り込みが気にならないようにするものである。
＜防眩層＞
本発明の防眩層は、基本的には、透明樹脂、例えば活性エネルギー線硬化樹脂を主成分とするバインダー層に、平均粒径１．５〜６μｍのフッ素含有アクリル樹脂粒子を含有する構造を有している。【００３９】
〈平均粒径１．５〜６μｍのフッ素含有アクリル樹脂粒子〉
本発明のフッ素含有アクリル樹脂粒子としては、例えばフッ素含有のアクリル酸エステルあるいはメタクリル酸エステルのポリマーから形成された粒子である。【００４０】
フッ素含有のアクリル酸エステルあるいはメタクリル酸エステルの具体例としては、１Ｈ，１Ｈ，３Ｈ−テトラフルオロプロピル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ，１Ｈ，９Ｈ−ヘキサデカフルオロノニル（メタ）アクリレート、２，２，２−トリフルオロエチル（メタ）アクリレート、２，２，３，３，３−ペンタフルオロプロピル（メタ）アクリレート、２−（パーフルオロブチル）エチル（メタ）アクリレート、２−（パーフルオロヘキシル）エチル（メタ）アクリレート、２−（パーフルオロオクチル）エチル（メタ）アクリレート、２−パーフルオロデシルエチル（メタ）アクリレート、３−パーフルオロブチル−２−ヒドロキシプロピル（メタ）アクリレート、３−パーフルオロヘキシル−２−ヒドロキシプロピル（メタ）アクリレート、３−パーフルオロオクチル−２−ヒドロキシプロピル（メタ）アクリレート、２−（パーフルオロ−３−メチルブチル）エチル（メタ）アクリレート、２−（パーフルオロ−５−メチルヘキシル）エチル（メタ）アクリレート、２−（パーフルオロ−７−メチルオクチル）エチル（メタ）アクリレート、３−（パーフルオロ−３−メチルブチル）−２−ヒドロキシプロピル（メタ）アクリレート、３−（パーフルオロ−５−メチルヘキシル）−２−ヒドロキシプロピル（メタ）アクリレート、３−（パーフルオロ−７−メチルオクチル）−２−ヒドロキシプロピル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレート、トリフルオロエチルメタクリレート、テトラフルオロプロピルメタクリレート、パーフルオロオクチルエチルアクリレート、２−（パーフルオロブチル）エチル−α−フルオロアクリレートが挙げられる。【００４１】
また、フッ素含有アクリル樹脂粒子の中でも、２−（パーフルオロブチル）エチル−α−フルオロアクリレートからなる粒子、フッ素含有ポリメチルメタクリレート粒子、フッ素含有メタアクリル酸を架橋剤の存在下にビニル単量体と共重合させた粒子が好ましく、さらに好ましくはフッ素含有ポリメチルメタクリレート粒子である。【００４２】
フッ素含有（メタ）アクリル酸エステルと共重合可能なビニル単量体を共重合させてもよい。【００４３】
これらとしては、ビニル基を有するものであればよく、具体的にはメタクリル酸メチル、メタクリル酸ブチル等のメタクリル酸アルキルエステル、アクリル酸メチル、アクリル酸エチル等のアクリル酸アルキルエステル、及びスチレン、α−メチルスチレン等のスチレン類等が挙げられ、これらは単独でまたは混合して用いることができる。【００４４】
重合反応の際に用いられる架橋剤としては、特に限定されないが、２個以上の不飽和基を有するものを用いることが好ましく、例えばエチレングリコールジメタクリレート、ポリエチレングリコールジメタクリレート等の２官能性ジメタクリレートや、トリメチロールプロパントリメタクリレート、ジビニルベンゼン等が挙げられる。【００４５】
なお、フッ素含有ポリメチルメタクリレート粒子を製造するための重合反応は、ランダム共重合およびブロック共重合のいずれでもよく、通常の方法を用いて行うことができる。具体的には、例えば特開２０００−１６９６５８号公報に記載の方法なども挙げることができる。【００４６】
市販品としては、根上工業（株）製：ＭＦ−００４３等が挙げられる。なお、これらのフッ素含有アクリル樹脂粒子は、単独で用いてもよいが、２種以上を組み合わせて用いてもよい。【００４７】
また、これらのフッ素含有アクリル樹脂粒子の状態は、粉体あるいはエマルジョン等、どのような状態で加えられても良い。【００４８】
また、特開２００４−８３７０７号公報の段落００２８〜００５５に記載のフッ素含有架橋粒子を用いても良い。【００４９】
本発明のフッ素含有アクリル樹脂粒子の屈折率は、１．３８〜１．４６であることが好ましい。【００５０】
本発明のフッ素含有アクリル樹脂粒子の含有量としては、防眩層を構成する透明樹脂１００質量部に対して、０．０１〜５００質量部が好ましく、さらに好ましくは０．１〜１００質量部、特に好ましくは１〜６０質量部である。【００５１】
本発明のフッ素含有アクリル樹脂粒子の平均粒径は、１．５〜６μｍであり、２．０〜４．０μｍであることが好ましい。フッ素含有アクリル樹脂粒子の平均粒径が１．５μｍ未満であると、十分な防眩性が得られず、６μｍより大きいとコントラストが低下する。【００５２】
なお、平均粒径は、粒子の走査型電子顕微鏡写真（粒子１０００個以上）を撮影し、この写真に写った粒子の直径を、画像処理装置ＬＵＺＥＸ−III（ニレコ社製）を使用し１００個測定し、その平均値を算出して平均粒径とした。【００５３】
〈平均粒径０．０１〜１．０μｍの粒子〉
本発明で好ましく含有される平均粒径が０．０１〜１μｍの粒子としては、アクリル系粒子、シリカを主成分とする無機粒子が挙げられる。【００５４】
シリカ粒子としては、日本アエロジル製、アエロジル２００、２００Ｖ、３００、デグサ製、アエロジルＯＸ５０、ＴＴ６００等、日本触媒社製、ＫＥＰ−１０，ＫＥＰ−５０，ＫＥＰ−１００等の商品名が挙げられる。【００５５】
また、コロイダルシリカを用いても良い。コロイダルシリカとは、二酸化ケイ素をコロイド状に水または有機溶媒に分散させたものであり、特に限定はされないが球状、針状または数珠状である。【００５６】
このようなコロイダルシリカは市販されており、例えば、日産化学工業社のスノーテックスシリーズ、触媒化成工業社のカタロイド−Ｓシリーズ、バイエル社のレバシルシリーズ等が挙げられる。【００５７】
また、アルミナゾルや水酸化アルミニウムでカチオン変性したコロイダルシリカやシリカの一次粒子を２価以上の金属イオンで粒子間を結合し数珠状に連結した数珠状コロイダルシリカも好ましく用いられる。【００５８】
数珠状コロイダルシリカは日産化学工業社のスノーテックス−ＡＫシリーズ、スノーテックス−ＰＳシリーズ、スノーテックス−ＵＰシリーズ等があげられ、具体的にはＩＰＳ−ＳＴ−Ｌ（イソプロパノールシリカゾル、粒子径４０〜５０ｎｍ、シリカ濃度３０％）、ＭＥＫ−ＳＴ−ＭＳ（メチルエチルケトンシリカゾル、粒子径１７〜２３ｎｍ、シリカ濃度３５％）等、ＭＥＫ−ＳＴ（メチルエチルケトンシリカゾル、粒子径１０〜１５ｎｍ、シリカ濃度３０％）、ＭＥＫ−ＳＴ−Ｌ（メチルエチルケトンシリカゾル、粒子径４０〜５０ｎｍ、シリカ濃度３０％）、ＭＥＫ−ＳＴ−ＵＰ（メチルエチルケトンシリカゾル、粒子径９〜１５ｎｍ（鎖状構造）、シリカ濃度２０％）等が挙げられる。【００５９】
また、アクリル粒子として、フッ素含有アクリル樹脂粒子が挙げられ、例えば日本ペイント製：Ｓ−４０００、ＦＳ−７０１、アクリル−スチレン粒子として、例えば日本ペイント製：Ｓ−１２００、ＭＧ−２５１等が挙げられる。【００６０】
これら平均粒径が０．０１〜１μｍの粒子のなかでも、フッ素含有アクリル樹脂粒子が好ましい。【００６１】
平均粒径が０．０１〜１μｍの粒子は、防眩層を形成する塗工液の安定性及び分散液の分散性から、含有量としては、防眩層を構成する透明樹脂１００質量部に対して、０．０１〜５００質量部が好ましく、さらに好ましくは０．１〜１００質量部である。【００６２】
また、平均粒径が０．０１〜１μｍの粒子との含有比率は、平均粒径が１．５〜６μｍの粒子に対して０〜５００質量％の範囲で適宜選択することができる。【００６３】
上記粒子は、粉体あるいはエマルジョン等どのような状態で加えられても良い。また、透光性粒子の密度は、好ましくは１０〜１０００ｍｇ／ｍ２、より好ましくは１００〜７００ｍｇ／ｍ２である。【００６４】
〈透明樹脂〉
本発明の防眩層を構成する透明樹脂の屈折率としては、１．４７以上であることが好ましく、より好ましくは１．４７〜１．７０である。【００６５】
屈折率をこの範囲とするには、透明樹脂の種類及び量割合を適宜選択すればよい。屈折率が１．４７未満であると、硬度の高い樹脂が得られにくい。屈折率が１．７０より大きいと、フィルムのムラが目立ちやすくなりやすい。【００６６】
なお、透明樹脂の屈折率は、アッベ屈折計で直接測定するか、分光反射スペクトルや分光エリプソメトリーを測定するなどして定量評価できる。【００６７】
透明樹脂は、飽和炭化水素鎖またはポリエーテル鎖を主鎖として有するバインダーポリマーであることが好ましく、飽和炭化水素鎖を主鎖として有するバインダーポリマーであることが更に好ましい。【００６８】
特に好ましくは、紫外線や電子線のような活性線照射により架橋反応等を経て硬化する樹脂である。【００６９】
硬化性樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、または紫外線硬化型エポキシ樹脂等の紫外線硬化型アクリレート系樹脂が好ましく用いられる。【００７０】
紫外線硬化型ウレタンアクリレート系樹脂は、一般にポリエステルポリオールにイソシアネートモノマー、またはプレポリマーを反応させて得られた生成物をさらに２−ヒドロキシエチルアクリレート、２−ヒドロキシエチルメタクリレート（以下アクリレートにはメタクリレートを包含するものとしてアクリレートのみを表示する）、２−ヒドロキシプロピルアクリレート等の水酸基を有するアクリレート系のモノマーを反応させることによって容易に得ることができる。【００７１】
例えば、特開昭５９−１５１１１０号公報に記載のものを用いることができる。例えば、ユニディック１７−８０６（大日本インキ（株）製）１００部とコロネートＬ（日本ポリウレタン（株）製）１部との混合物等が好ましく用いられる。【００７２】
紫外線硬化型ポリエステルアクリレート系樹脂としては、一般にポリエステルポリオールに２−ヒドロキシエチルアクリレート、２−ヒドロキシアクリレート系のモノマーを反応させると容易に形成されるものを挙げることができ、特開昭５９−１５１１１２号公報に記載のものを用いることができる。【００７３】
紫外線硬化型エポキシアクリレート系樹脂の具体例としては、エポキシアクリレートをオリゴマーとし、これに反応性希釈剤、光重合開始剤を添加し、反応させて生成するものを挙げることができ、特開平１−１０５７３８号公報に記載のものを用いることができる。【００７４】
紫外線硬化型ポリオールアクリレート系樹脂の具体例としては、トリメチロールプロパントリアクリレート、ジトリメチロールプロパンテトラアクリレート、ペンタエリスリトールトリアクリレート、ペンタエリスリトールテトラアクリレート、ジペンタエリスリトールヘキサアクリレート、アルキル変性ジペンタエリスリトールペンタアクリレート等を挙げることができる。【００７５】
これら硬化性樹脂の光重合開始剤としては、具体的には、ベンゾイン及びその誘導体、アセトフェノン、ベンゾフェノン、ヒドロキシベンゾフェノン、ミヒラーズケトン、α−アミロキシムエステル、チオキサントン等及びこれらの誘導体を挙げることができる。光増感剤と共に使用してもよい。【００７６】
また、エポキシアクリレート系の光重合開始剤の使用の際、ｎ−ブチルアミン、トリエチルアミン、トリ−ｎ−ブチルホスフィン等の増感剤を用いることができる。【００７７】
硬化性樹脂組成物に用いられる光重合開始剤また光増感剤は該組成物１００質量部に対して０．１〜２５質量部であり、好ましくは１〜１５質量部である。【００７８】
アクリレート系樹脂としては、メチルアクリレート、エチルアクリレート、ブチルアクリレート、ベンジルアクリレート、シクロヘキシルアクリレート、エチレングリコールジアクリレート、プロピレングリコールジアクリレート、ジビニルベンゼン、１，４−シクロヘキサンジアクリレート、１，４−シクロヘキシルジメチルアジアクリレート、トリメチロールプロパントリアクリレート、ペンタエリスリトールテトラアクリルエステル等を挙げることができる。【００７９】
これらの市販品としては、アデカオプトマーＫＲ・ＢＹシリーズ：ＫＲ−４００、ＫＲ−４１０、ＫＲ−５５０、ＫＲ−５６６、ＫＲ−５６７、ＢＹ−３２０Ｂ（旭電化（株）製）；コーエイハードＡ−１０１−ＫＫ、Ａ−１０１−ＷＳ、Ｃ−３０２、Ｃ−４０１−Ｎ、Ｃ−５０１、Ｍ−１０１、Ｍ−１０２、Ｔ−１０２、Ｄ−１０２、ＮＳ−１０１、ＦＴ−１０２Ｑ８、ＭＡＧ−１−Ｐ２０、ＡＧ−１０６、Ｍ−１０１−Ｃ（広栄化学（株）製）；セイカビームＰＨＣ２２１０（Ｓ）、ＰＨＣ  Ｘ−９（Ｋ−３）、ＰＨＣ２２１３、ＤＰ−１０、ＤＰ−２０、ＤＰ−３０、Ｐ１０００、Ｐ１１００、Ｐ１２００、Ｐ１３００、Ｐ１４００、Ｐ１５００、Ｐ１６００、ＳＣＲ９００（大日精化工業（株）製）；ＫＲＭ７０３３、ＫＲＭ７０３９、ＫＲＭ７１３０、ＫＲＭ７１３１、ＵＶＥＣＲＹＬ２９２０１、ＵＶＥＣＲＹＬ２９２０２（ダイセル・ユーシービー（株）製）；ＲＣ−５０１５、ＲＣ−５０１６、ＲＣ−５０２０、ＲＣ−５０３１、ＲＣ−５１００、ＲＣ−５１０２、ＲＣ−５１２０、ＲＣ−５１２２、ＲＣ−５１５２、ＲＣ−５１７１、ＲＣ−５１８０、ＲＣ−５１８１（大日本インキ化学工業（株）製）；オーレックスＮｏ．３４０クリヤ（中国塗料（株）製）；サンラッドＨ−６０１、ＲＣ−７５０、ＲＣ−７００、ＲＣ−６００、ＲＣ−５００、ＲＣ−６１１、ＲＣ−６１２（三洋化成工業（株）製）；ＳＰ−１５０９、ＳＰ−１５０７（昭和高分子（株）製）；ＲＣＣ−１５Ｃ（グレース・ジャパン（株）製）、アロニックスＭ−６１００、Ｍ−８０３０、Ｍ−８０６０（東亞合成（株）製）、ＮＫハードＢ−４２０、ＮＫエステルＡ−ＤＯＧ、ＮＫエステルＡ−ＩＢＤ−２Ｅ（新中村化学工業（株）製）等を適宜選択して利用できる。【００８０】
また、その他として、トリメチロールプロパントリアクリレート、ジトリメチロールプロパンテトラアクリレート、ペンタエリスリトールトリアクリレート、ペンタエリスリトールテトラアクリレート、ジペンタエリスリトールヘキサアクリレート、ジオキサングリコールアクリレート、エトキシ化アクリレート、アルキル変性ジペンタエリスリトールペンタアクリレート等を挙げることができる。【００８１】
また、防眩層には、フッ素−アクリル共重合体樹脂を含有しても良い。フッ素−アクリル共重合体樹脂とは、フッ素単量体とアクリル単量体とからなる共重合体樹脂で、特にフッ素単量体セグメントとアクリル単量体セグメントとから成るブロック共重合体が好ましい。
＜防眩に含有するその他の物質＞
防眩層には、その他の有機粒子としてシリコーン系樹脂粉末、ポリスチレン系樹脂粉末、ポリカーボネート樹脂粉末、ポリオレフィン系樹脂粉末、ポリエステル系樹脂粉末、ポリアミド系樹脂粉末、ポリイミド系樹脂粉末、またはポリ弗化エチレン系樹脂粉末等紫外線硬化性樹脂組成物も加えることができる。【００８２】
また、必要に応じてさらに特開２０００−２４１８０７号公報に記載の粒子を含んでも良い。【００８３】
また、その他の粒子の屈折率は、１．４５〜１．７０であることが好ましく、より好ましくは１．４５〜１．６５である。【００８４】
なお、粒子の屈折率は、屈折率の異なる２種類の溶媒の混合比を変化させて屈折率を変化させた溶媒中に粒子を等量分散して濁度を測定し、濁度が極小になった時の溶媒の屈折率をアッベ屈折計で測定することで測定できる。【００８５】
さらに防眩層には、界面活性剤として下記シリコーン系界面活性剤、フッ素系化合物、ポリオキシエーテル化合物等を含有させることが好ましい。【００８６】
これら成分は、面状均一性を高めつつ、高速塗布適性を持たせることにより生産性を高める。【００８７】
フッ素系化合物の好ましい例としては、フルオロ脂肪族基含有共重合体が挙げられ、具体的には特開２００７−４５１４２号公報の段落００５３〜００８２に記載の化合物や記載方法で用いる事ができる。【００８８】
その他、特開２０００−１１９３５４号公報の段落０００８〜００３１に記載の化合物や記載方法も用いる事ができる。【００８９】
これら成分は、塗布液中の固形分成分に対し、０．０１〜５質量％の範囲で添加することが、塗布ムラ、乾燥ムラ、点欠陥等の面状故障を改良する効果が現れるため、好ましい。【００９０】
また、フッ素系化合物としては、フッ素樹脂に、シロキサン（ポリシロキサンを含む）及び／またはオルガノシロキサン（オルガノポリシロキサンを含む）をグラフト化させて得られる共重合体のポリマーも好ましく用いることができる。【００９１】
具体的には、富士化成工業（株）製のＺＸ−０２２Ｈ、ＺＸ−００７Ｃ、ＺＸ−０４９、ＺＸ−０４７−Ｄ等を挙げることができる。これら化合物は混合して用いても良い。【００９２】
ポリオキシエチレンアルキルエーテルの市販品としては、エマルゲン１１０８、エマルゲン１１１８Ｓ−７０（以上、花王（株）製）、ポリオキシエチレンラウリルエーテルの市販品としては、エマルゲン１０３、エマルゲン１０４Ｐ、エマルゲン１０５、エマルゲン１０６、エマルゲン１０８、エマルゲン１０９Ｐ、エマルゲン１２０、エマルゲン１２３Ｐ、エマルゲン１４７、エマルゲン１５０、エマルゲン１３０Ｋ（以上、花王（株）製）、ポリオキシエチレンセチルエーテルの市販品としては、エマルゲン２１０Ｐ、エマルゲン２２０（以上、花王（株）製）、ポリオキシエチレンステアリルエーテルの市販品としては、エマルゲン２２０、エマルゲン３０６Ｐ（以上、花王（株）製）、ポリオキシアルキレンアルキルエーテルの市販品としては、エマルゲンＬＳ−１０６、エマルゲンＬＳ−１１０、エマルゲンＬＳ−１１４、エマルゲンＭＳ−１１０（以上、花王（株）製）ポリオキシエチレン高級アルコールエーテルの市販品としては、エマルゲン７０５，エマルゲン７０７、エマルゲン７０９等が挙げられる。【００９３】
ポリオキシエーテル化合物は単独或いは２種以上を併用しても良い。また、アセチレングリコール系化合物または非イオン性界面活性剤、ラジカル重合性の非イオン性界面活性剤等を併用しても良い。【００９４】
防眩層は、種々の表示素子に対する色補正用フィルターとして色調調整機能を有する色調調整剤（染料もしくは顔料等）を含有させてもよい。【００９５】
また、電磁波遮断剤または赤外線吸収剤等を含有させそれぞれの機能を有するようにしてもよい。【００９６】
防眩層には、硬化助剤として他官能チオール化合物を含有してもよく、例えば１，４−ビス（３−メルカプトブチリルオキシ）ブタン、ペンタエリスリトールテトラキス（３−メルカプトブチレート）、１，３，５−トリス（３−メルカブトブチルオキシエチル）−１，３，５−トリアジンー２，４，６（１Ｈ，３Ｈ，５Ｈ）−トリオン等が挙げられる。【００９７】
また、市販品としては昭和電工社製、商品名カレンズＭＴシリーズ等が挙げられる。他官能チオール化合物は、活性エネルギー線硬化樹脂１００質量部に対して、０．０１〜５０質量部の範囲で添加される事が好ましく、更に好ましくは０．０５〜３０質量部である。【００９８】
前記範囲で添加することで、硬化助剤として好適に作用し、また防眩層中でも安定に存在する。【００９９】
防眩層には、硬度向上、帯電防止、層の屈折率を調整するために、本発明の有機粒子に加えて、チタン、ジルコニウム、アルミニウム、インジウム、亜鉛、錫、アンチモンのうちより選ばれる少なくとも１種の金属の酸化物を主成分とし、平均粒径が１０μｍ以下、例えば２μｍ以下、好ましくは０．２μｍ以下、特に好ましくは０．１μｍ以下、より好ましくは０．０６μｍ以下である無機粒子を含有してもよい。【０１００】
チタン、ジルコニウム、インジウム、亜鉛、錫、アンチモンのうちより選ばれる少なくとも１種の金属の酸化物の中では、チタン、ジルコニウムが好ましい。【０１０１】
防眩層に用いられる無機粒子は表面をシランカップリング処理又はチタンカップリング処理されることも好ましく、フィラー表面にバインダー種と反応できる官能基を有する表面処理剤が好ましく用いられる。【０１０２】
表面処理剤は事前にカップリング処理せず、塗布組成物中に混合して用いることもできる。【０１０３】
これらの無機粒子を用いる場合、その添加量は、防眩層の全質量の１０〜９０％であることが好ましく、より好ましくは２０〜８０％であり、特に好ましくは３０〜７５％である。【０１０４】
このような無機粒子は、粒径が光の波長よりも十分小さいために散乱が生じず、バインダーポリマーに該フィラーが分散した分散体は光学的に均一な物質として振舞う。
＜防眩層の製造方法＞
防眩層はグラビアコーター、ディップコーター、リバースコーター、ワイヤーバーコーター、ダイコーター、インクジェット法等公知の方法を用いて、防眩層を形成する塗布組成物を塗布し、塗布後、加熱乾燥し、ＵＶ硬化処理することが好ましい。【０１０５】
塗布量はウェット膜厚として０．１〜４０μｍが適当で、好ましくは、０．５〜３０μｍである。【０１０６】
また、ドライ膜厚としては平均膜厚０．１〜３０μｍ、好ましくは１〜２０μｍである。この範囲内において、ハード性の不足、カールや脆性の悪化、加工適性の低下が防止される。防眩層の膜厚は添加するフッ素含有アクリル樹脂粒子の平均粒径より大きい事が好ましく、樹脂粒子の平均粒径の１．３倍〜７倍がより好ましい。【０１０７】
上記ＵＶ硬化処理の光源としては、紫外線を発生する光源であれば制限なく使用できる。例えば、低圧水銀灯、中圧水銀灯、高圧水銀灯、超高圧水銀灯、カーボンアーク灯、メタルハライドランプ、キセノンランプ等を用いることができる。【０１０８】
照射条件はそれぞれのランプによって異なるが、活性線の照射量は、通常５〜５００ｍＪ／ｃｍ２、好ましくは５〜１５０ｍＪ／ｃｍ２である。【０１０９】
また、活性線を照射する際には、フィルムの搬送方向に張力を付与しながら行うことが好ましく、さらに好ましくは幅方向にも張力を付与しながら行うことである。付与する張力は３０〜３００Ｎ／ｍが好ましい。【０１１０】
張力を付与する方法は特に限定されず、バックロール上で搬送方向に張力を付与してもよく、テンターにて幅方向、または２軸方向に張力を付与してもよい。これによってさらに平面性優れたフィルムを得ることができる。【０１１１】
防眩層を形成する塗布組成物には溶媒が含まれていてもよい。塗布組成物に含有される有機溶媒としては、例えば、炭化水素類（トルエン、キシレン、）、アルコール類（メタノール、エタノール、イソプロパノール、ブタノール、シクロヘキサノール）、ケトン類（アセトン、メチルエチルケトン、メチルイソブチルケトン）、エステル類（酢酸メチル、酢酸エチル、乳酸メチル）、グリコールエーテル類、その他の有機溶媒からも適宜選択し、またはこれらを混合し利用できる。【０１１２】
有機溶媒としては、プロピレングリコールモノアルキルエーテル（アルキル基の炭素原子数として１〜４）またはプロピレングリコールモノアルキルエーテル酢酸エステル（アルキル基の炭素原子数として１〜４）等が好ましい。また、有機溶媒の含有量としては塗布組成物中、５〜８０質量％が好ましい。
＜その他の層＞
〈帯電防止層〉
本発明の透明フィルム基材上に、帯電防止層を設けることが好ましい。帯電防止層は、透明フィルム基材と防眩層の間に設けることが好ましい。【０１１３】
帯電防止層は、アンチモン酸亜鉛ゾル、リン酸スズゾル、酸化スズゾル等を、防眩層を製造する方法に準じて紫外線や電子線のような活性線照射により架橋反応等を経て硬化する樹脂に含有することが好ましい。【０１１４】
〈バックコート層〉
本発明の光学フィルムには、防眩層を設けた側と反対側の面にバックコート層を設けてもよい。【０１１５】
バックコート層は、防眩層を設けることで生じるカールを矯正するために設けられる。すなわち、バックコート層を設けた面を内側にして丸まろうとする性質を持たせることにより、カールの度合いをバランスさせることができる。【０１１６】
なお、バックコート層は好ましくはブロッキング防止層を兼ねて塗設され、その場合、バックコート層塗布組成物には、ブロッキング防止機能を持たせるために無機化合物または有機化合物の粒子が添加されることが好ましい。【０１１７】
上記した各層を塗布する前に表面処理をしても良い。表面処理方法としては、洗浄法、アルカリ処理法、フレームプラズマ処理法、高周波放電プラズマ法、電子ビーム法、イオンビーム法、スパッタリング法、酸処理、コロナ処理法、大気圧グロー放電プラズマ法等が挙げられる。
＜透明フィルム基材＞
本発明の透明フィルム基材としては、製造が容易であること、防眩層との接着性が良好である、光学的に等方性である、光学的に透明であること等が好ましい要件として挙げられる。【０１１８】
ここでいう透明とは、可視光の透過率６０％以上であることをさし、好ましくは８０％以上であり、特に好ましくは９０％以上である。透明フィルム基材の膜厚は好ましくは１０〜２００μｍであり、より好ましくは２０〜７０μｍである。【０１１９】
上記の性質を有していれば特に限定はないが、例えば、セルロースジアセテートフィルム、セルローストリアセテートフィルム、セルロースアセテートプロピオネートフィルム、セルロースアセテートブチレートフィルム等のセルロースエステル系フィルム、ポリエステル系フィルム、ポリカーボネート系フィルム、ポリアリレート系フィルム、ポリスルホン（ポリエーテルスルホンも含む）系フィルム、ポリエチレンテレフタレート、ポリエチレンナフタレート等のポリエステルフィルム、ポリエチレンフィルム、ポリプロピレンフィルム、セロファン、ポリ塩化ビニリデンフィルム、ポリビニルアルコールフィルム、エチレンビニルアルコールフィルム、シンジオタクティックポリスチレン系フィルム、シクロオレフィンポリマーフィルム（アートン（ＪＳＲ社製））、ゼオネックス、ゼオノア（以上、日本ゼオン社製）、ポリビニルアセタール、ポリメチルペンテンフィルム、ポリエーテルケトンフィルム、ポリエーテルケトンイミドフィルム、ポリアミドフィルム、フッ素樹脂フィルム、ナイロンフィルム、ポリメチルメタクリレートフィルム、アクリルフィルムまたはガラス板等を挙げることができる。【０１２０】
中でも、セルロースエステル系フィルム、ポリカーボネート系フィルム、ポリスルホン（ポリエーテルスルホンを含む）系フィルム、シクロオレフィンポリマーフィルムが好ましい。【０１２１】
本発明においては、特にセルロースエステル系フィルム（例えば、コニカミノルタタック、製品名ＫＣ８ＵＸ、ＫＣ４ＵＸ、ＫＣ５ＵＸ、ＫＣ８ＵＣＲ３、ＫＣ８ＵＣＲ４、ＫＣ８ＵＣＲ５、ＫＣ８ＵＹ、ＫＣ４ＵＹ、ＫＣ４ＵＥ、ＫＣ１２ＵＲ（以上、コニカミノルタオプト（株）製））が、製造上、コスト面、透明性、接着性等の観点から好ましく用いられる。【０１２２】
これらのフィルムは、溶融流延製膜で製造されたフィルムであっても、溶液流延製膜で製造されたフィルムであってもよい。【０１２３】
透明フィルム基材としては、セルロースエステル系フィルム（以下セルロースエステルフィルムともいう）を用いることが好ましい。【０１２４】
セルロースエステルとしては、セルロースアセテート、セルロースアセテートブチレート、セルロースアセテートプロピオネートが好ましく、中でもセルロースアセテートブチレート、セルロースアセテートフタレート、セルロースアセテートプロピオネートが好ましく用いられる。【０１２５】
特に、アセチル基の置換度をＸ、プロピオニル基またはブチリル基の置換度をＹとした時、ＸとＹが下記の範囲にあるセルロースエステルフィルムを用いるのが、好ましい。【０１２６】
２．３≦Ｘ＋Ｙ≦３．０      ０．１≦Ｙ≦２．０
特に、２．５≦Ｘ＋Ｙ≦２．９      ０．３≦Ｙ≦１．２    であることが好ましい。【０１２７】
以下、好ましい透明樹脂フィルムであるセルロースエステルフィルムについて詳細に説明する。【０１２８】
アシル基の置換度の測定方法はＡＳＴＭ−Ｄ８１７−９６の規定に準じて測定することができる。【０１２９】
セルロースエステルの数平均分子量は、５００００〜２５００００が、成型した場合の機械的強度が強く、かつ、適度なドープ粘度となり好ましく、さらに好ましくは、８００００〜１５００００である。【０１３０】
セルロースエステルフィルムは、一般的に溶液流延製膜法と呼ばれるセルロースエステル溶解液（ドープ）を、例えば、無限に移送する無端の金属ベルトまたは回転する金属ドラムの流延用支持体上に加圧ダイからドープを流延（キャスティング）し製膜する方法で製造される。【０１３１】
上記の良溶媒の中でも溶解性に優れるメチレンクロライド、あるいは酢酸メチルが好ましく用いられる。【０１３２】
上記有機溶媒の他に、０．１〜４０質量％の炭素原子数１〜４のアルコールを含有させることが好ましい。特に好ましくは５〜３０質量％で前記アルコールが含まれることが好ましい。【０１３３】
これらは上記のドープを流延用支持体に流延後、溶媒が蒸発を始めアルコールの比率が多くなるとウェブ（ドープ膜）がゲル化し、ウェブを丈夫にし流延用支持体から剥離することを容易にするゲル化溶媒として用いられたり、アルコールの割合が少ない時は非塩素系有機溶媒のセルロースエステルの溶解を促進する役割もある。【０１３４】
メチレンクロライドの代わりに酢酸メチルを用いることもできる。このとき、冷却溶解法によりドープを調製してもよい。【０１３５】
セルロースエステルフィルムには、下記のような可塑剤を含有するのが好ましい。可塑剤としては、例えば、リン酸エステル系可塑剤、多価アルコールエステル系可塑剤、フタル酸エステル系可塑剤、トリメリット酸エステル系可塑剤、ピロメリット酸系可塑剤、グリコレート系可塑剤、クエン酸エステル系可塑剤、ポリエステル系可塑剤、脂肪酸エステル系可塑剤、多価カルボン酸エステル系可塑剤、ピラノース構造またはフラノース構造の少なくとも１種を１個以上１２個以下有しその構造の水酸基のすべてもしくは一部をエステル化したエステル化合物等を好ましく用いることができる。【０１３６】
その他、延伸方向に対して負の配向複屈折性を示す重量平均分子量が５００以上３００００以下であるアクリルポリマーを含有することが好ましい。【０１３７】
該ポリマーの重量平均分子量が５００以上３００００以下のもので該ポリマーの組成を制御することで、セルロースエステルと該ポリマーとの相溶性を良好にすることができる。【０１３８】
セルロースエステルフィルム中の上記可塑剤の総含有量は、固形分総量に対し、５〜２０質量％が好ましく、６〜１６質量％がさらに好ましく、特に好ましくは８〜１３質量％である。【０１３９】
また、２種の可塑剤の含有量は各々少なくとも１質量％以上であり、好ましくは各々２質量％以上含有することである。【０１４０】
多価アルコールエステル系可塑剤は、１〜１５質量％含有することが好ましく、特に３〜１１質量％含有することが好ましい。
＜偏光板＞
本発明の光学フィルムを用いた偏光板について述べる。【０１４１】
偏光板は、一般的な方法で作製することができる。本発明の防眩性フィルムの裏面側をアルカリ鹸化処理し、処理した防眩性フィルムを、ヨウ素溶液中に浸漬延伸して作製した偏光膜の少なくとも一方の面に、完全鹸化型ポリビニルアルコール水溶液を用いて貼り合わせることが好ましい。【０１４２】
本発明の光学フィルムに対して、もう一方の面に用いられる偏光板保護フィルムは、面内リタデーション（Ｒｏ）、厚み方向リタデーション（Ｒｔ）を適宜選択することができる。【０１４３】
なお、リタデーション値Ｒｏ、Ｒｔは、自動複屈折率計を用いて測定することができる。例えば、ＫＯＢＲＡ−２１ＡＤＨ（王子計測機器（株）製）を用いて、温度２３℃、湿度５５％ＲＨの環境下で、波長が５９０ｎｍで求めることができる。【０１４４】
裏面側に用いられる偏光板保護フィルムとしては、市販のセルロースエステルフィルムとして、ＫＣ８ＵＸ２ＭＷ、ＫＣ４ＵＸ、ＫＣ５ＵＸ、ＫＣ４ＵＹ、ＫＣ８ＵＹ、ＫＣ１２ＵＲ、ＫＣ４ＵＥＷ、ＫＣ８ＵＣＲ−３、ＫＣ８ＵＣＲ−４、ＫＣ８ＵＣＲ−５、ＫＣ４ＦＲ−１、ＫＣ４ＦＲ−２（コニカミノルタオプト（株）製）等が好ましく用いられる。【０１４５】
偏光板の主たる構成要素である偏光膜とは、一定方向の偏波面の光だけを通す素子であり、現在知られている代表的な偏光膜は、ポリビニルアルコール系偏光フィルムで、これはポリビニルアルコール系フィルムにヨウ素を染色させたものと二色性染料を染色させたものがあるがこれのみに限定されるものではない。【０１４６】
偏光膜は、ポリビニルアルコール水溶液を製膜し、これを一軸延伸させて染色するか、染色した後一軸延伸してから、好ましくはホウ素化合物で耐久性処理を行ったものが用いられている。【０１４７】
偏光膜の膜厚は５〜３０μｍ、好ましくは８〜１５μｍの偏光膜が好ましく用いられる。該偏光膜の面上に、本発明の反射防止フィルムの片面を貼り合わせて偏光板を形成する。【０１４８】
好ましくは完全鹸化ポリビニルアルコール等を主成分とする水系の接着剤によって貼り合わせる。
＜表示装置＞
本発明の光学フィルム、または防眩性反射防止フィルム面を表示装置の鑑賞面側に組み込むことによって、種々の視認性に優れた本発明の表示装置を作製することができる。【０１４９】
本発明の光学フィルムは、偏光板に組み込まれ、反射型、透過型、半透過型ＬＣＤまたはＴＮ型、ＳＴＮ型、ＯＣＢ型、ＨＡＮ型、ＶＡ型（ＰＶＡ型、ＭＶＡ型）、ＩＰＳ型等の各種駆動方式のＬＣＤで好ましく用いられる。【０１５０】
また、本発明の光学フィルムは防眩層の反射光の色ムラが著しく少なく、また、反射率が低く、平面性に優れ、プラズマディスプレイ、フィールドエミッションディスプレイ、有機ＥＬディスプレイ、無機ＥＬディスプレイ、電子ペーパー等の各種表示装置にも好ましく用いられる。【０１５１】
特に、プラズマディスプレイの前面板フイルターとして加工し、装着したプラズマディスプレイは、光干渉ムラもなく優れた視認性を有する表示装置である。また、３０型以上の大画面のプラズマディスプレイ表示装置でも、色ムラや波打ちムラが少なく、長時間の鑑賞でも目が疲れないという効果がある。
【実施例】
【０１５２】
以下の様にして、透明フィルム基材であるセルロースエステルフィルム（コニカミノルタタックＫＣ４ＵＹ、コニカミノルタオプト（株）製、トリアセチルセルロース、アセチル置換度２．９、膜厚４０μｍ）に防眩層、バックコート層を設け、実施例試料１〜１９、比較例試料１〜８を作製した。【０１５３】
なお、実施例試料１０、１３では、透明フィルム基材として下記のＡおよびＢを使用した。
＜試料の作製＞
透明フィルム基材に、防眩層用塗布組成物１をダイコートし、８０℃で乾燥した後、０．３０Ｊ／ｃｍ２の紫外線を高圧水銀灯で照射して、硬化後の膜厚が５μｍになるように防眩層を塗設した。透明樹脂のみの屈折率は、１．４９であった。【０１５４】
粒子１：本発明の平均粒径１．５〜６μｍのフッ素含有アクリル樹脂粒子及び比較試料としての平均粒径０．５５μｍ、７．５μｍのフッ素含有アクリル樹脂粒子
粒子２：本発明の平均粒径０．０１〜１．０μｍの粒子
更に防眩層を塗設した面と反対側の面に、下記のバックコート層用塗布組成物１の液をウェット膜厚６μｍとなるようにダイコートして、バックコート層を設け、セルロースエステルフィルムに防眩層およびバックコート層を設けた光学フィルム比較例試料１を作製した。【０１５５】
なお、試料によって変更した内容は、表１〜３に記す。
（防眩層用塗布組成物１）
アセトン                                                          ３５質量部
酢酸エチル                                                        ３５質量部
シクロヘキサノン                                                  １５質量部
トルエン                                                          １５質量部
ペンタエリスリトールトリアクリレート                              ３０質量部
ペンタエリスリトールテトラアクリレート                            ４５質量部
ウレタンアクリレート                                              ２５質量部
（商品名Ｕ−４ＨＡ  新中村化学工業社製）
１−ヒドロキシシクロヘキシル−フェニル−ケトン                      ８質量部
（イルガキュア１８４  チバ・スペシャルティ・ケミカルズ（株）製）
２−メチル−１−［４−（メチルチオ）フェニル］−２−モノホリノプロパン−１−オン（イルガキュア９０７、チバ・スペシャルティ・ケミカルズ（株）製）    ８質量部
粒子１：粒子Ａ                                                      ５質量部
粒子２                                                              ０質量部
その他実施例および比較例で使用した粒子は下記の通りである。
粒子Ａ：フッ素含有ポリメチルメタクリレート粒子（日本ペイント（株）製  Ｆ−１９１平均粒径０．５５μｍ  屈折率１．４２）
粒子Ｂ：フッ素含有ポリメチルメタクリレート粒子（平均粒径１．５μｍ  屈折率１．４２）
粒子Ｃ：フッ素含有ポリメチルメタクリレート粒子（平均粒径２．０μｍ  屈折率１．４２）
粒子Ｄ：フッ素含有ポリメチルメタクリレート粒子（根上工業（株）製  ＭＦ−００４３
平均粒径３．５μｍ  屈折率１．４２）
粒子Ｅ：フッ素含有ポリメチルメタクリレート粒子（平均粒径６．０μｍ  屈折率１．４２）
粒子Ｆ：フッ素含有ポリメチルメタクリレート粒子（平均粒径７．５μｍ  屈折率１．４２）
粒子Ｇ：シリカ粒子（平均粒径４．０μｍ  屈折率１．４６）
粒子Ｈ：シリカ粒子（平均粒径１．０μｍ  屈折率１．４６）
（バックコート層用塗布組成物１）
アセトン                                                          ３０質量部
酢酸エチル                                                        ４５質量部
イソプロピルアルコール                                            １０質量部
ジアセチルセルロース                                            ０．６質量部
超粒子シリカ２％アセトン分散液                                  ０．２質量部
実施例試料１４および１５は、防眩層を塗布する前に下記組成の帯電防止層を設けた。塗布乾燥、硬化条件は、防眩層の塗設に準じて行った。
（帯電防止層用塗布組成物１、ＡＮＳ１）
アセトン                                                          ３５質量部
酢酸エチル                                                        ３５質量部
シクロヘキサノン                                                  １５質量部
トルエン                                                          １５質量部
ペンタエリスリトールトリアクリレート                              ３０質量部
ペンタエリスリトールテトラアクリレート                            ４５質量部
ウレタンアクリレート                                              ２５質量部
（商品名Ｕ−４ＨＡ  新中村化学工業社製）
１−ヒドロキシシクロヘキシル−フェニル−ケトン                      ８質量部
（イルガキュア１８４  チバ・スペシャルティ・ケミカルズ社製）
２−メチル−１−［４−（メチルチオ）フェニル］−２−モノホリノプロパン−１−オン（イルガキュア９０７、チバ・スペシャルティ・ケミカルズ社製）        ８質量部
アンチモン酸亜鉛ゾル                                １００質量部（固型分換算）
（ＣＸ−Ｚ６１０Ｍ−Ｆ２、日産化学工業（株）製）
実施例試料１５では、実施例試料１４のアンチモン酸亜鉛ゾルの代わりに、酸化スズ−リン酸ゾルを同量使用した（ＡＮＳ２）。
＜透明フィルム基材ＡおよびＢ＞
（透明フィルム基材Ａの作製方法）
〈セルロースエステルフィルム〉
（二酸化珪素分散液Ａ）
アエロジルＲ９７２Ｖ（日本アエロジル（株）製）                    １２質量部
（一次粒子の平均径１６ｎｍ、見掛け比重９０ｇ／リットル）
エタノール                                                        ８８質量部
以上をディゾルバーで３０分間撹拌混合した後、マントンゴーリンで分散を行った。分散後の液濁度は２００ｐｐｍであった。【０１５６】
二酸化珪素分散液に８８質量部のメチレンクロライドを撹拌しながら投入し、ディゾルバーで３０分間撹拌混合し、二酸化珪素分散希釈液Ａを作製した。【０１５７】
（インライン添加液Ａの作製）
チヌビン１０９（チバスペシャルティケミカルズ（株）製）            １１質量部
チヌビン１７１（チバスペシャルティケミカルズ（株）製）              ５質量部
メチレンクロライド                                              １００質量部
以上を密閉容器に投入し、加熱し、撹拌しながら、完全に溶解し、濾過した。【０１５８】
これに二酸化珪素分散希釈液Ａを３６質量部、撹拌しながら加えて、更に３０分間撹拌し、セルロースアセテートプロピオネート（アセチル基置換度１．９、プロピオニル基置換度０．８）６質量部を撹拌しながら加えて、更に６０分間撹拌した後、アドバンテック東洋（株）のポリプロピレンワインドカートリッジフィルターＴＣＷ−ＰＰＳ−１Ｎで濾過し、インライン添加液Ａを調製した。【０１５９】
（ドープ液Ａの調製）
セルロースエステル（リンター綿から合成されたセルローストリアセテート）
１００質量部
（Ｍｎ＝１４８０００、Ｍｗ＝３１００００、Ｍｗ／Ｍｎ＝２．１、アセチル基置換度２．９２）
トリメチロールプロパントリベンゾエート                          ５．０質量部
エチルフタリルエチルグリコレート                                ５．５質量部
メチレンクロライド                                              ４４０質量部
エタノール                                                        ４０質量部
以上を密閉容器に投入し、加熱し、撹拌しながら、完全に溶解し、安積濾紙（株）製の安積濾紙Ｎｏ．２４を使用して濾過し、ドープ液Ａを調製した。【０１６０】
製膜ライン中で日本精線（株）製のファインメットＮＦでドープ液Ａを濾過した。インライン添加液ライン中で、日本精線（株）製のファインメットＮＦでインライン添加液Ａを濾過した。【０１６１】
濾過したドープ液Ａを１００質量部に対し、濾過したインライン添加液Ａを２質量部加えて、インラインミキサー（東レ静止型管内混合機  Ｈｉ−Ｍｉｘｅｒ、ＳＷＪ）で十分混合し、次いで、ベルト流延装置を用い、温度３５℃、２０００ｍｍ幅でステンレスバンド支持体に均一に流延した。【０１６２】
ステンレスバンド支持体で、残留溶剤量が１２０％になるまで溶媒を蒸発させ、ステンレスバンド支持体上から剥離した。【０１６３】
その後、温度１６５℃で、テンターでＴＤ方向（フィルムの搬送方向と直交する方向）に１．２倍に延伸しながら、ＭＤ方向（フィルムの搬送方向と平行方向）に１．１倍延伸を行った。このときの残留溶剤量は２％であった。【０１６４】
その後、１１０℃及び１２０℃の乾燥ゾーンを多数のロールで順次搬送させながら乾燥を終了させ、１５００ｍｍ幅にスリットし、フィルム両端に幅１５ｍｍ、平均高さ１０μｍのナーリング加工を施し、巻き取り初期張力２２０Ｎ／ｍ、終張力１１０Ｎ／ｍで内径６インチコアに巻き取り、セルロースエステルフィルム（透明フィルム基材Ａ）を得た。【０１６５】
セルロースエステルフィルムの残留溶剤量は０．１％未満であり、平均膜厚は８０μｍ、巻長さは４０００ｍであった。【０１６６】
このときのフィルムの弾性率は、ＭＤ方向４０００（ＭＰａ）、ＴＤ方向３７００（ＭＰａ）であった。【０１６７】
（透明フィルム基材Ｂの作製方法）
透明フィルム基材Ａの作製において、二酸化ケイ素分散液Ａを下記の処方Ｂに変更した以外は同様にして、透明フィルム基材Ｂを作製した。
（二酸化珪素分散液Ｂ）
アエロジルＲ９７２Ｖ（日本アエロジル（株）製）                      １２質量部
（一次粒子の平均粒径１６ｎｍ、見掛け比重９０ｇ／リットル）
ＳＸ８７０５（Ｐ）−０１（ＪＳＲ（株）製）                          ２０質量部
（平均粒径２．０μｍのスチレン系架橋粒子）
エタノール                                                          ６８質量部
さらに、比較例試料９〜１１として下記の試料を作製した。
・比較例試料９：下記の方法で防眩性フィルムを作成した。
（防眩層用塗布液の調製）
ペンタエリスリトールトリアクリレート、ペンタエリスリトールテトラアクリレートの混合物（ＰＥＴ-３０、日本化薬（株）製）を７１．０ｇ、重合開始剤（イルガキュア１８４、チバ・スペシャルティ・ケミカルズ（株）製）を３．０ｇ、フッ素系表面改質剤（ＦＰ−１４９）０．１ｇ、シランカップリング剤（ＫＢＭ−５１０３、信越化学工業（株）製）を１１．９ｇをメチルイソブチルケトンとメチルエチルケトンの混合溶媒に添加し、エアーディスパーにて６０分間攪拌して溶質を完全に溶解した。この溶液を塗布したのち紫外線硬化して得られた塗膜の屈折率は１．５２０であった。平均粒径３．５μｍの架橋ポリ（スチレン）粒子（屈折率１．６００）６．３ｇと平均粒径３．５μｍの架橋ポリ（アクリル−スチレン）粒子（共重合組成比＝５０／５０、屈折率１．５３６）７．７ｇをそれぞれポリトロン分散機にて１００００ｒｐｍで２０分間分散し３０％メチルイソブチルケトン分散液として添加し、メチルイソブチルケトンとメチルエチルケトンを加え、メチルイソブチルケトンとメチルエチルケトンの比を７０対３０、固形分濃度を４５質量％に調整後、エアーディスパーにて１０分間攪拌した。【０１６８】
前記混合液を孔径３０μｍのポリプロピレン製フィルターでろ過して防眩層用塗布液を調製した。
（防眩層の塗設）
８０μｍの厚さのトリアセチルセルロースフィルム（ＴＡＣ−ＴＤ８０Ｕ、富士写真フイルム（株）製）をロール形態で巻き出して、ダイコート法によって防眩層用塗布液を塗布し、３０℃で１５秒間、９０℃で２０秒間乾燥の後、さらに窒素パージ下で１６０Ｗ／ｃｍの空冷メタルハライドランプ（アイグラフィックス（株）製）を用いて、照射エネルギー強度９０ｍＪ／ｃｍ2の紫外線を照射して塗布層を硬化させ、厚さ７．２μｍの防眩層を形成し、巻き取った。塗布後の２〜１０秒の間で乾燥風を当て始める時間を制御することで表面凹凸の出方を制御した。形成された膜中の粒子密度は１．２１ｇ／ｍ２であった。
・比較例試料１０：特開平１０−２１９１３６号明細書実施例１に記載の防眩性フィルム。作成方法を以下に記す。【０１６９】
ポリエステルアクリレート９０部（重量部、以下同じ）に、ポリウレタンアクリレート１０部を混合した紫外線硬化型樹脂１００部と、平均粒径１．５μmのシリカ１０部と、有機粘土３部と、アセトフェノン系重合開始剤５部をトルエン１２５部を介して混合し、シリカが分散し、他成分が溶解した分散液からなる防眩処理剤を得た。次に前記の防眩処理剤をトリアセテートフィルム（コニカミノルタタックＫＣ４ＵＹ、コニカミノルタオプト（株）製）の表面にグラビア塗工機を介して厚さ１０μmに薄膜展開し、８０℃で２秒間脱溶剤処理したのち紫外線を照射して硬化処理し、防眩膜を得た。
・比較例試料１１：特許第３５０７７１９号明細書実施例４に記載の防眩層を、同号実施例７のＴＡＣ基材上に透明導電性層（ＤＡ−１２（ＡＴＯ含有導電インキ：住友大阪セメント（株）製））の上に塗設した防眩性フィルム。作成方法を以下に記す。
下記組成の防眩層用塗布液を、トリアセテートフィルム（コニカミノルタタックＫＣ４ＵＹ、コニカミノルタオプト（株）製）上に塗布し、６０℃で１分間乾燥後、ＵＶ光（紫外線）を９０ｍＪ照射してハーフキュアし、膜厚４μｍの防眩層を作成する。
（防眩層用塗布液）
ペンタエリスリトールトリアクリレート（ＰＥＴ３０、日本化薬）
３．０４  ｇ
スチレンビーズペースト(ＳＸ−１３０、綜研化学)
（粒径１．３４μｍ、ビーズ含量４０％）      １  ｇ
１０％セルロースアセテートプロピオネート（酢酸エチル希釈）
３．６４  ｇ
溶媒（トルエン、酢酸ブチル、イソブチルアルコール）７．２１  ｇ
光硬化開始剤（イルガキュア６５１、チバガイギー）０．１１  ｇ
フィラー／バインダー比１０／１００
このようにして作製した試料について、下記の評価を行った。結果を表１〜３に示す。
＜評価方法＞
《ヘイズ》
前述の方法を使用した。
《散乱反射比率（散乱反射率／積分反射率）》
コニカミノルタセンシング（株）製、分光測色計ＣＭ−２５００ｄを用いて、測定径φ８ｍｍ、観察視野２°の条件で、ＳＣＩ（（積分反射率、正反射込み反射率ともいう）及びＳＣＥ（散乱反射率、拡散反射率または正反射除去反射率ともいう）を測定した。
《防眩性》
目視による官能評価をおこなった。判定基準は以下の通りである。【０１７０】
Ａ：  蛍光灯の輪郭がぼけて写り込みが全く気にならない。【０１７１】
Ｂ：  蛍光灯の輪郭が僅かに認められるがあまり気にならない。【０１７２】
Ｃ：  蛍光灯の輪郭が認められるが許容出来る。【０１７３】
Ｄ：  蛍光灯の輪郭が比較的はっきり分かり、実用上問題となる。【０１７４】
Ｅ：  蛍光灯の輪郭がはっきり分かり写り込みのため画像が見えづらい。
《コントラスト（鮮明度）》
スガ試験機（株）製、写像性測定器ＩＣＭ−ＩＤＰを用いて、櫛巾０．５ｍｍにおける透過写像性を測定し、透過写像性をもってコントラスト評価とした。
《コントラスト（高精細鮮明度）》
カラーフィルター上に試料を乗せ、裏面（カラーフィルター側）からの透過光により光学顕微鏡で観察し、画像の輪郭のクリア度を目視評価した。第１図に装置の概略を示す。
第１図において、各数字はそれぞれ以下を表す：１  透過型光学顕微鏡、２  試料、３  カラーフィルター、４  光源。また、第２図は第１図の装置を用いて観察した画像を示す。
判定基準は以下の通りである。【０１７５】
Ａ：  カラーフィルターの輪郭が鮮明に見える。【０１７６】
Ｂ：  カラーフィルターの輪郭がややボケるが、実画像では気にならないレベル。【０１７７】
Ｃ：  カラーフィルターの輪郭がボケる。高精細の実画像では鮮明度が劣化する。
《ギラツキ》
白画像に試料を貼り付け、暗室内で画像のギラツキを、目視による官能評価した。判定基準は以下の通りである。【０１７８】
Ａ：  ギラツキを全く感じない。
Ｂ：  かすかなギラツキを感じる。
Ｃ：  わずかにギラツキを感じるが、実用上問題はない。
Ｄ：  ギラツキを感じる。実用上問題となるレベル。
Ｅ：  著しいギラツキを感じる。
《鉛筆硬度》
ＪＩＳ  Ｋ  ５６００に従い、試料を既知の硬さの鉛筆を鉛筆硬度試験器（ＨＡ−３０１、クレメンス型引掻硬度試験器、テスター産業（株））にて１ｋｇの荷重にて引掻き、目視にて傷の発生有無を評価した。【０１７９】
５回の引掻きで傷が入ったのが１回以下であれば合格とする。（例：５Ｈの鉛筆で傷が２回以上入り、４Ｈの鉛筆で傷が１回以下入った場合は４Ｈとする。）【０１８０】
【表１】
2009041321.tif 000002
【０１８１】
【表２】
2009041321.tif 000003
【０１８２】
【表３】
2009041321.tif 000004
【０１８３】
本発明は、防眩性、鮮明度にすぐれまたハードコートとしての傷耐性にも優れていることが分かる。
【産業上の利用可能性】
【０１８４】
本発明によれば画面のギラツキが抑えられ、良好なコントラストを有する、生産性に優れた防眩性フィルム、防眩性反射防止フィルム、偏光板および画像表示装置を提供することができる。
【図１】
2009041321.tif 000005
【図２】
2009041321.tif 000006
【国際調査報告】
2009041321.tif 000007
2009041321.tif 000008